ШИХТА ГЛАЗУРИ
GLASING MIXTURE

Изобретение относится к технологии силикатов и касается составов глазурей для нанесения на керамическую плитку, изделия декоративно-прикладного искусства.
Известна шихта глазури, включающая бой хрустального стекла и добавки [1].
Задача изобретения состоит в снижении температуры обжига глазури, полученной из шихты.
2
2
3
2
3
2
2
3
Технический результат достигается тем, что шихта глазури, включающая бой хрустального стекла и добавки, в качестве добавок содержит каолин и тальк при следующем соотношении компонентов, мас.%: бой хрустального стекла 92,0-93,0; каолин 2,0-3,0; тальк 4,0-6,0, причем бой хрустального стекла имеет состав, мас.%: SiO 61,5-63,0; ВО 1,0; АlО 0,5; СаО 0,5-1,0; ZnO 1; NaO 2,0; RO 14,5-16,5; PbO 18,0; SO 0,5.
2
2
3
2
2
3
Для приготовления шихты глазури возможно использование каолинов следующего состава, мас.%: SiO 46,02-46,5; АlО 38,69-40,17; TiO 0,47-0,52; FeO 0,55-0,92; СаО 0,05-0,19; п.п.п. 13,34-13,97.
2
2
3
2
3
2
Тальк имеет состав, мас.%: SiO 30,5-67,4; АlО 0,83-20,0; FeO+FeO 0,05-7,5; СаО 0,1-3,5; MgO 27,5-31,7; СО 20,9-24,7; п.п.п. 4,5-7,7.
В таблице приведены составы шихты глазури.
Таблица
Состав
Компоненты, мас.%:
Бой хрустального стекла
Каолин
Тальк
1
92,0
2,0
6,0
2
92,5
2,5
5,0
3
93,0
3,0
4,0
Глазурь приготавливают следующим образом.
В шаровую мельницу загружают предварительно дозированные в требуемых количествах бой хрустального стекла, каолин, тальк, заливают воду и подвергают компоненты помолу до полного прохождения через сетку №0056. Влажность готовой глазурной суспензии должна быть в пределах 43-48%. Суспензию наносят на поверхность керамических изделий и закрепляют обжигом при температуре 800-820°С.
Источник информации
1. SU 1293130, 1987.